(57)【要約】【課題】透過電子顕微鏡にて粉末の断面を観察する際に用いられる、透過電子顕微鏡へ容易に装着出来、透過電子顕微鏡による測定に適した厚みと、視野面積とを有する薄片試料を簡便に作製出来る、透過電子顕微鏡観察用試料の作製方法および透過電子顕微鏡観察用試料を提供する。【解決手段】透過電子顕微鏡の試料ホルダーに装填可能なシートメッシュに設けられた穴部へ、粉体試料と樹脂とを含む組成物を充填し、前記樹脂を硬化させて硬化試料を得る工程と、前記硬化試料のシートメッシュの側面がイオンガンに相対するようにイオンミリング加工装置へ装填する工程と、前記硬化試料の組成物および前記シートメッシュへアルゴンイオン流を照射して、前記組成物を透過電子顕微鏡による測定に適した厚みまでに薄片化する工程を、有することを特徴とする透過電子顕微鏡観察用試料の作製方法を提供する。【選択図】図４
2020193969.tif 000002
【特許請求の範囲】
【請求項１】
透過電子顕微鏡の試料ホルダーに装填可能なシートメッシュに設けられた穴部へ、粉体試料と樹脂とを含む組成物を充填し、前記樹脂を硬化させて硬化試料を得る工程と、
前記硬化試料のシートメッシュの側面がイオンガンに相対するようにイオンミリング加工装置へ装填する工程と、
前記シートメッシュに設けられた穴部から盛り上がった組成物へアルゴンイオン流を照射して、当該穴部から盛り上がった部分の組成物を研削する前処理工程と、
前記前処理を受けた硬化試料へアルゴンイオン流を照射して、前記組成物を透過電子顕微鏡による測定に適した厚みまでに薄片化する工程を、有することを特徴とする透過電子顕微鏡観察用試料の作製方法。
【請求項２】
前記樹脂として、粉体試料との混合時に液体もしくはゲル状であり、前記シートメッシュに設けられた穴部へ充填後は、常温硬化、加熱硬化、またはＵＶ硬化する樹脂を用いることを特徴とする請求項１に記載の透過電子顕微鏡観察用試料の作製方法。
【請求項３】
前記シートメッシュを、樹脂離型部材または樹脂吸収部材の上に載置した後、前記シートメッシュに設けられた穴部へ、粉体試料と樹脂とを含む組成物を充填することを特徴とする請求項１または２に記載の透過電子顕微鏡観察用試料の作製方法。
【請求項４】
前記樹脂離型部材として、フッ素樹脂またはシリコーン樹脂を用いることを特徴とする請求項３に記載の透過電子顕微鏡観察用試料の作製方法。
【請求項５】
前記樹脂吸収部材として、紙材を用いることを特徴とする請求項３に記載の透過電子顕微鏡観察用試料の作製方法。
【請求項６】
前記樹脂として、硬化後に光を透過する樹脂を用いることを特徴とする請求項１から５のいずれかに記載の透過電子顕微鏡観察用試料の作製方法。
【請求項７】
前記シートメッシュとして一穴のシートメッシュを用いることを特徴とする請求項１から６のいずれかに記載の透過電子顕微鏡観察用試料の作製方法。
【請求項８】
前記樹脂として、エポキシ樹脂を用いることを特徴とする請求項１から７のいずれかに記載の透過電子顕微鏡観察用試料の作製方法。
【請求項９】
前記粉体試料を、樹脂に対して体積比で１：１以上混合することを特徴とする請求項１から８のいずれかに記載の透過電子顕微鏡観察用試料の作製方法。
【請求項１０】
前記シートメッシュとして、厚さが１０μｍ以上５０μｍ以下のものを用いることを特徴とする請求項１から９のいずれかに記載の透過電子顕微鏡観察用試料の作製方法。
【発明の詳細な説明】
【技術分野】
【０００１】
本発明は透過電子顕微鏡（本発明において「ＴＥＭ」と記載する場合がある。）にて粉末の断面を観察する際に用いられる透過電子顕微鏡観察用試料の作製方法に関するものである。
【背景技術】
【０００２】
エレクトロニクス産業の発達により、当該分野で使用される各種の材料粉末についてもその物性、変化の状態等について精密な情報が求められるようになった。こうした情報を得る手段としてＴＥＭによる観察は有効な手段であると考えられている。
ここで、各種の粉末試料をＴＥＭにより観察する際には、当該粉末試料をＴＥＭ観察用試料とすることが求められる。
具体的には、当該粉末試料と適宜な樹脂（エポキシ樹脂等が好ましい。）とを混練し、硬化させて成形体を得る。そして当該成形体を、集束イオンビーム加工装置（本発明において「ＦＩＢ」と記載する場合がある。）またはイオンミリング加工装置（本発明において「ＩＭ」と記載する場合がある。）を用いて薄片化し、ＴＥＭ観察用試料を作製する。
例えば、特許文献１によれば、ＴＥＭで観察出来る視野が１０μｍ幅程度になるＴＥＭ観察用試料を作製することが出来る。また、特許文献２には、粉末試料とエポキシ樹脂とを混練した混錬物をシリコン基板で挟み込み硬化させて硬化物を得る。そして当該硬化物を研磨した後、ＩＭで加工してＴＥＭ観察用試料を作製する方法が記載されている。
【先行技術文献】
【特許文献】
【０００３】
【特許文献１】特開２００７−４７０５３号公報
【特許文献２】特許第４５９４１５６号公報
【発明の概要】
【発明が解決しようとする課題】
【０００４】
ＴＥＭ観察において、粉末試料を構成する多数の粉末粒子を観察対象としたい場合、広い観察視野を確保することが求められる。このような場合、上述した特許文献１に記載のＴＥＭ観察用試料の作製方法では、１回の操作で加工出来る面積が小さい為（通常、ＩＭで加工出来る薄片試料の幅は０．５ｍｍである。）、加工を繰り返すことが求められる。
また、エレクトロニクス産業の発達により、当該粉末粒子の物性、変化の状態等について、より精密な情報が求められるようになり、より膜厚の薄いＴＥＭ観察用試料が求められるようになっている。このような場合、上述した特許文献２に記載のＴＥＭ観察用試料の作製方法では、研磨による成形体を例えば０．１ｍｍの厚さとするには熟練を必要とし、誰もが実施することが難しい。さらに、シリコン基板は、粗い研磨により割れが生じ成形体が破損し易いといった課題があった。
【０００５】
さらに、特許文献１に記載のＴＥＭ観察用試料の作製方法では、粉末試料と樹脂との混合組成物が充填されたシートメッシュを、当該混合組成物の硬化組成物の断面を出す様に切断する工程を含むものである。そして、当該切断工程はナイフ等を用いて、試料に対してダメージを与えないように切断する旨、が記載されている。
しかしながら、混合組成物とシートメッシュとでは、硬度、脆性等の機械的性状が異なる。この為、当該切断工程は、実際には難度の高い工程であって生産性が低い上に、試料に対して機械的ダメージを与えてしまう場合があった。
【０００６】
本発明は当該状況の下で為されたものであり、その解決しようとする課題は、透過電子顕微鏡にて粉末の断面を観察する際に用いられる、透過電子顕微鏡へ容易に装着出来、透過電子顕微鏡による測定に適した厚みと、視野面積とを有する薄片試料を簡便に作製出来る、透過電子顕微鏡観察用試料の作製方法を提供することである。
【課題を解決するための手段】
【０００７】
上述の課題を解決する為、本発明者らは研究を行った。そして、観察試料をＴＥＭへ装填させる為に用いるシートメッシュへ、粉体試料と混練用樹脂とを混合し混錬して得た組成物を充填し、前記混練用樹脂を硬化させて硬化試料を得る、当該シートメッシュと硬化試料とが一体化したものへアルゴンイオン流を照射し、当該シートメッシュに遮蔽板の作用を代替させながら、当該組成物を透過電子顕微鏡による測定に適した厚みまでに薄片化する構成に想到して本発明を完成した。
【０００８】
即ち、上述の課題を解決する為の第１の発明は、
透過電子顕微鏡の試料ホルダーに装填可能なシートメッシュに設けられた穴部へ、粉体試料と樹脂とを含む組成物を充填し、前記樹脂を硬化させて硬化試料を得る工程と、
前記硬化試料のシートメッシュの側面がイオンガンに相対するようにイオンミリング加工装置へ装填する工程と、
前記シートメッシュに設けられた穴部から盛り上がった組成物へアルゴンイオン流を照射して、当該穴部から盛り上がった部分の組成物を研削する前処理工程と、
前記前処理を受けた硬化試料へアルゴンイオン流を照射して、前記組成物を透過電子顕微鏡による測定に適した厚みまでに薄片化する工程を、有することを特徴とする透過電子顕微鏡観察用試料の作製方法である。
第２の発明は、
前記樹脂として、粉体試料との混合時に液体もしくはゲル状であり、前記シートメッシュに設けられた穴部へ充填後は、常温硬化、加熱硬化、またはＵＶ硬化する樹脂を用いることを特徴とする第１の発明に記載の透過電子顕微鏡観察用試料の作製方法である。
第３の発明は、
前記シートメッシュを、樹脂離型部材または樹脂吸収部材の上に載置した後、前記シートメッシュに設けられた穴部へ、粉体試料と樹脂とを含む組成物を充填することを特徴とする第１または第２の発明に記載の透過電子顕微鏡観察用試料の作製方法である。
第４の発明は、
前記樹脂離型部材として、フッ素樹脂またはシリコーン樹脂を用いることを特徴とする第３の発明に記載の透過電子顕微鏡観察用試料の作製方法である。
第５の発明は、
前記樹脂吸収部材として、紙材を用いることを特徴とする第３の発明に記載の透過電子顕微鏡観察用試料の作製方法である。
第６の発明は、
前記樹脂として、硬化後に光を透過する樹脂を用いることを特徴とする第１から第５の発明のいずれかに記載の透過電子顕微鏡観察用試料の作製方法である。
第７の発明は、
前記シートメッシュとして一穴のシートメッシュを用いることを特徴とする第１から第６の発明のいずれかに記載の透過電子顕微鏡観察用試料の作製方法である。
第８の発明は、
前記樹脂として、エポキシ樹脂を用いることを特徴とする第１から第７の発明のいずれかに記載の透過電子顕微鏡観察用試料の作製方法である。
第９の発明は、
前記粉体試料を、樹脂に対して体積比で１：１以上混合することを特徴とする第１から第８の発明のいずれかに記載の透過電子顕微鏡観察用試料の作製方法である。
第１０の発明は、
前記シートメッシュとして、厚さが１０μｍ以上５０μｍ以下のものを用いることを特徴とする第１から第９の発明のいずれかに記載の透過電子顕微鏡観察用試料の作製方法である。
【発明の効果】
【０００９】
本発明によれば、ＴＥＭへ容易に装着出来、過電子顕微鏡による測定に適した厚みと、視野面積とを有する薄片試料を簡便に作製出来る。
【図面の簡単な説明】
【００１０】
【図１】シートメッシュの斜視図である。
【図２】硬化試料の（ａ）斜視図および（ｂ）断面図である。
【図３】硬化試料へ前処理に係るアルゴンイオン流を照射している際の（ａ）斜視図および（ｂ）断面図である。
【図４】前処理後の硬化試料へアルゴンイオン流を照射している際の（ａ）斜視図および（ｂ）断面図である。
【図５】アルゴンイオン流照射後における硬化試料の（ａ）斜視図および（ｂ）断面図である。
【図６】ＴＥＭの試料ホルダーに設置したアルゴンイオン流照射後の硬化試料の正面図である。
【発明を実施するための形態】
【００１１】
本発明を実施する為の形態について、１．被測定対象である粉体試料、２．混練用樹脂、３．シートメッシュ、４．硬化試料の作製および加工、５．組成物の盛り上がりに対する前処理、６．ＩＭによる加工、７．ＴＥＭへの装填および分析の順に、図面を参照しながら説明する。
【００１２】
１．被測定対象である粉体試料
本発明は、金属酸化物、金属水酸化物、金属炭酸塩、金属窒化物、複合酸化物、複合水酸化物、複合炭酸塩、複合窒化物、各種セラミック粉、等、多様な粉体試料へ適用可能である。
【００１３】
２．混練用樹脂
被測定対象である粉体試料と混練する樹脂としては、混合時に液体もしくはゲル状であり、粉体試料と混合出来る状態の物であれば良い。従って、粉体試料を混合する雰囲気下において液体もしくはゲル状である常温硬化、加熱硬化型の樹脂や接着剤、ＵＶ照射により硬化するＵＶ樹脂等が好ましく使用出来る。これらの樹脂や接着剤の種類は特に限定されず、ＴＥＭ観察において支障がない強度を有し、粉体試料へ化学的な作用を及ぼさないものであれば良い。中でも、作業の容易性から加熱硬化型樹脂であるエポキシ樹脂が好ましい。
また、後述する「５．組成物の盛り上がりに対する前処理」工程における便宜から、当該樹脂は硬化時に、光を透過するものであることが好ましい。
【００１４】
３．シートメッシュ
シートメッシュは、本来、透過電子顕微鏡で観察する試料を載せる小さな円形の金網である。材質や網目の形について様々なものが市販されている。本発明ではシートメッシュに設けられた穴の数は任意であるが、図１に示す一穴を有するシートメッシュ１１を用いることが好ましい。尚、本発明において「穴」という語を、「孔」という語と同義なものとして用いている。
【００１５】
シートメッシュ１１の材質に関しては銅がもっとも普通であるが、ニッケル、金、モリブデン、銅、等の金属の他、炭素、高分子材料、等、でもつくられている。材質は、後述するＴＥＭによる分析の際、被測定対象である粉末試料が有するＸ線のスペクトルと重複しないスペクトルを有するものを選択すること以外は、特に制限はない。
シートメッシュ１１のサイズとしては、外径３ｍｍφのものが、後述するＴＥＭの試料ホルダーに装填する観点から便宜である。当該シートメッシュ１１の中央部に設けられた穴の径は０．３〜０．８ｍｍφ、さらには１ｍｍφであることが、後述するＴＥＭによる分析の際の視野確保、加工のし易さ等の観点から便宜である。また、シートメッシュ１１の厚みは１０μｍ以上３０μｍ未満であると機械的強度が担保出来ると共に、後述するＩＭによる加工へそのまま適用出来ることから好ましい。
【００１６】
４．硬化試料の作製
被測定対象である粉体試料と樹脂とを混合し混錬して、粉体試料と樹脂とを含む組成物２１を得る。当該組成物２１の組成は、粉末試料を樹脂に対して体積比で１：１以上、５：１以下、好ましくは２：１以上、４：１以下で混合する。ＴＥＭ観察の際、より多くの粒子を観察出来る為である。
図２における硬化試料の（ａ）斜視図および（ｂ）断面図に示すように、組成物２１をシートメッシュ１１に設けられた穴部へ充填し、硬化させて硬化試料３１を得る。組成物２１をシートメッシュ１１に設けられた穴部へ充填する際、組成物２１がシートメッシュ１１の面より多く盛り上がらないよう、シートメッシュ１１を、シート状またはフィルム状の、樹脂離型部材または樹脂吸収部材の上に置くことが好ましい。
【００１７】
ここで、樹脂離型部材とは、前記粉体試料と樹脂との混錬物に対して、付着しないか、または、付着しにくい性質を有し、離型し易い部材である。具体例としては、フッ素樹脂シート、フッ素樹脂フィルム、シリコーン樹脂シート、および、シリコーン樹脂フィルム、等があげられる。
一方、樹脂吸収部材とは、前記粉体試料と樹脂との混錬物に対して、若干の樹脂を吸収しながらも、樹脂が硬化した後の硬化試料３１から容易に分離可能な部材である。具体例としては、薬包紙のような紙材があげられる。
そして、樹脂離型部材または樹脂吸収部材の、いずれの吸収部材を用いた場合も、当該吸収部材に接触していた側は、シートメッシュ１１に設けられた穴部からの盛り上がりが殆どない組成物２２とすることが出来る。
【００１８】
シートメッシュ１１を、シート状またはフィルム状の樹脂離型部材の上に置いて、粉体試料と樹脂との混錬物を穴部へ充填することにより、当該穴部からの混錬物のはみ出しを抑制することが出来る。さらに、樹脂が硬化した後の硬化試料３１より、樹脂離型部材を分離することは容易である。
当該観点より、樹脂離型部材を用いる方法は作業性向上への効果が大きい。
【００１９】
一方、シートメッシュ１１を、シート状またはフィルム状の樹脂吸収部材の上に置いて、粉体試料と樹脂との混錬物を穴部へ充填することにより、当該穴部からの混錬物のはみ出しは、若干生じる。そして、この若干のはみ出しにより、フィルム状の樹脂吸収部材による前記混錬物のコンタミネーションが発生したとしても、前記混錬物本体のコンタミネーションは回避すること出来る。また、前記混錬物において粉体試料の割合が多く、樹脂の割合が少ない場合、シートメッシュ１１の穴部と硬化試料３１との接着力が不足して、硬化試料３１が穴部より抜け落ちてしまう場合があるが、当該穴部からの混錬物のはみ出しがアンカー効果を発揮して、当該抜け落ちを回避することが出来る場合がある。
当該観点より、樹脂吸収部材を用いる方法は精密な測定作業への効果が大きい。
【００２０】
５．組成物の盛り上がりに対する前処理
上述したように、実際の操作においては組成物２１がシートメッシュ１１の面より盛り上がる場合がある。そして、組成物２１がシートメッシュ１１の面より盛り上がった結果、図２（ｂ）に示すように、シートメッシュ１１の表側と裏側とにおいて、組成物２１と組成物２２との盛り上がりの程度が異なってしまう場合がある。
【００２１】
この場合に限られず、シートメッシュ１１の表側と裏側とにおいて、組成物２１と組成物２２との盛り上がりの程度が異なる場合、後述する「６．ＩＭによる加工」工程においてアルゴンイオン流を照射した場合、当該盛り上がりの程度が異なることに起因して、詳細は後述するが、当該組成物２１と組成物２２とを透過電子顕微鏡による測定に適した厚みまでに薄片化する際に、盛り上がりの大きな側と殆どない側とで研削のバランスが損なわれる場合がある。
【００２２】
当該組成物２１と組成物２２とを薄片化する際における研削のバランスが失われると、ＴＥＭ測定の誤差につながる場合がある。
従って、シートメッシュ１１の表側においても、組成物２１の盛り上がりが殆どないことが求められる。しかし、組成物２１の物性によっては、組成物２１の盛り上がりを抑制することが困難な場合がある。
【００２３】
充填時の操作では組成物２１の盛り上がりを抑制することが困難な場合、ＩＭのイオン流を用いた前処理を施すことにより組成物２１の盛り上がりを研削し、シートメッシュ１１の表裏両面における組成物２１の盛り上がりを殆どなくすことが出来る。
【００２４】
ここで前処理の方法について、当該前処理における硬化試料の状態を示す図３における硬化試料３１の（ａ）斜視図および（ｂ）断面図を用いて説明する。
硬化試料３１をＩＭに装填する。その際、硬化試料３１におけるシートメッシュ１１の側面がイオンガンに相対するようにＩＭへ装填する。一方、ＩＭに装備されている遮蔽板は使用しない。
尚、本発明において「シートメッシュ１１の側面」とは、シートメッシュ１１の外形を円柱形と見なしたとき、当該円柱形の側面部にあたる部分のことである。
そして、シートメッシュ１１の穴部から盛り上がった部分の組成物２１に対して、イオンガンを前後に傾斜させながらアルゴンイオン流４１を照射し、当該盛り上がった部分を研削する。
【００２５】
以上説明した前処理を実施し、シートメッシュ１１の穴部から盛り上がった部分の組成物２１を、前処理後の組成物２３（後述する図４（Ｂ）参照）とする。
【００２６】
アルゴンイオン流４１の照射の終点の確認は、アルゴンイオン流４１照射中における組成物２１の厚みを適宜な方法で計測し、組成物２１の盛り上がりが研削されたことを確認した時点で、アルゴンイオン流４１の照射の終点とすれば良い。
【００２７】
アルゴンイオン流４１照射中の組成物２１の厚みを計測する方法は、特に限定されない。例えば、組成物２１を構成する樹脂として既知の光の透過率を有する樹脂を用い、組成物２１の厚みと、組成物２１の光の透過率との関係を予め求めておく。そして、アルゴンイオン流４１の照射により組成物２１を研削しながら、組成物２１の光の透過率を測定して組成物２１の厚みを把握し、組成物２１の盛り上がりが研削され終わった時点を、アルゴンイオン流４１照射の終点と確認する方法が便宜である。
また例えば、適宜な光学系または光学装置を用いて組成物２１の研削状態を観察し、盛り上がりが殆どなくなった時点を見極めて、アルゴンイオン流４１照射の終点と確認する方法も便宜である。勿論、複数の確認方法を併用することも好ましい構成である。
以上、説明した前処理方法を実施することにより、組成物２１の盛り上がりを殆どなくし、前処理後の組成物２３（後述する図４（Ｂ）参照）の状態とすることが出来る。
【００２８】
６．ＩＭによる加工
上述した前処理によって、シートメッシュ１１の表側と裏側とにおいて組成物の盛り上がりが殆どなくなったら、イオンガンをシートメッシュ１１の側面に対して前後に傾斜させながら、シートメッシュ１１へアルゴンイオン流を照射する。
【００２９】
そして、図４における前処理後の硬化試料へアルゴンイオン流を照射している際の（ａ）斜視図および（ｂ）断面図に示すように、イオンガンからアルゴンイオン流４２を、前処理後の組成物２３、シートメッシュ１１の裏側の組成物２２、およびシートメッシュ１１へ照射する。
このとき、前処理後の組成物２３とシートメッシュ１１の裏側の組成物２２とは盛り上がりが殆どないことから、両側ともバランス良く研削される。さらに、シートメッシュ１１のイオンガン側の符号１２で示す部分および組成物２２、組成物２３がアルゴンイオン流４２により研削され、薄片化される。このとき、当該シートメッシュ１１のイオンガン側の符号１２で示す部分が、遮蔽板の機能を代替する。
【００３０】
アルゴンイオン流による薄片化が完了した時点における硬化試料３１の斜視図を図５（ａ）に、側面図を図５（ｂ）に示す。
前記図５にて説明したアルゴンイオン流４２の照射によるによる侵食を受けた、透過電子顕微鏡の試料ホルダーに装填可能なシートメッシュ１１と、当該シートメッシュの穴部に充填された、粉体試料を含む硬化樹脂からなる組成物２２、組成物２３とを、備える硬化試料３１において、シートメッシュのアルゴンイオン流照射に対向した側１３の厚さは、図５（ｂ）に示すように、アルゴンイオン流照射前の前記シートメッシュの厚さに比べて薄い。
さらに、図５（ｂ）に示すように、前記シートメッシュのアルゴンイオン流照射に対向した側１３の厚さは、アルゴン照射側の穴部内壁１４の厚さに比べて薄くなった。
【００３１】
一方、図５（ａ）に示すように、アルゴンイオン流照射による浸食により、シートメッシュの穴部に充填された組成物２２、組成物２３と、アルゴンイオン流照射側部分の前記シートメッシュの穴部内壁１４とで囲まれた空隙２４が形成された。そして、前記空隙２４を形成している前記組成物のアルゴンイオン流照射側の薄片化した先端部分２５が薄片化されていた。
前記組成物の薄片化された先端部分２５の厚さは、図５（ｂ）に示すように、前記アルゴンイオン流照射側の穴部内壁１４の厚さに比べて薄くなっており、且つ、前記透過電子顕微鏡による測定に適した厚さである０．０１〜０．１μｍにまで薄片化され、ＴＥＭ観察用試料として適した厚みとなり、且つ、０．５×１ｍｍ程度の領域を有しＴＥＭ観察用試料として十分な視野面積を提供できた。
【００３２】
この結果、硬化試料３１へ、ナイフによる切断等の機械的加工を加えることなく、ＩＭによる加工を実施したので、作業が容易で生産性が高く、且つ、組成物２２、組成物２３に対して機械的ダメージを与える可能性を回避できた。
一方、組成物の薄片化された先端部分２５は、アルゴンイオン流４２の照射を受けて非常に脆化する。しかし、当該部分はシートメッシュ１１に設けられた穴部内に形成されるので、当該部分に殆ど機械的衝撃を与えることなく、硬化試料３１を容易に取り扱うことが出来る。
【００３３】
７．ＴＥＭへの装填および分析
図６に係るＴＥＭの試料ホルダーに設置したアルゴンイオン流照射後の硬化試料の正面図に示すように、ＩＭによる加工が完了した硬化試料３１を、透過電子顕微鏡観察用試料としてＴＥＭの試料ホルダー５１に装填する。
組成物の薄片化された先端部分２５は、シートメッシュ１１に周囲を囲まれているので、当該部分に殆ど機械的衝撃を与えることなく、硬化試料３１は、このままの状態でＴＥＭの試料ホルダー５１に装填され透過電子顕微鏡観察用試料となる。
尚、アルゴンイオン流によって薄片化されたシートメッシュ１１のイオンガン側の部分から蒸発した金属元素が、組成物の薄片化された先端部分２５に付着していることも考えられる。そこで、シートメッシュ１１の材質として、被測定対象である粉末試料が有するＸ線のスペクトルと重複しないスペクトルを有するものを選択しておくことで、この問題を回避することが出来る。
【００３４】
上述したように、組成物の薄片化された先端部分２５の膜厚はＴＥＭ観察用試料として適したものであり、且つ、十分な視野を提供出来る領域を有している。従って、所望により十分な観察を精密に行うことが出来る。
【実施例】
【００３５】
実施例を参照しながら本発明を具体的に説明する。但し、本発明は当該具体例に限定される訳ではない。
（実施例１）
１．被測定対象である粉体試料
被測定対象である粉体試料として遷移金属の酸化物粉末であって、粒径が０．５〜１０μｍのものを準備した。
２．混練用樹脂
混練用樹脂として、ＧＡＴＡＮ社製エポキシ樹脂（Ｇ２）を準備した。この樹脂の硬化物は光を透過するものである。
３．シートメッシュ
シートメッシュとして応研商事製（＃０９−１０４３）を準備した。これは、被測定対象である粉体試料とＥＤＳスペクトルが重複しない、モリブデン（Ｍｏ）製の一穴（０．８ｍｍφ）を有するシートメッシュである。
【００３６】
４．硬化試料の作製
粉体試料と混練用樹脂とを体積比３：１の割合で混合し混錬して、粉体試料と樹脂とを含む組成物を得た。当該組成物をシートメッシュに設けられた一穴部に塗布して充填した。このとき、薬包紙の上にシートメッシュを載置し、組成物がシートメッシュの裏側から突出するのを抑制した。一方、組成物がシートメッシュの表側から突出することも抑制しながら、シートメッシュに設けられた一穴部に塗布して充填した。
シートメッシュへの組成物の充填が完了したら１２０℃で１０分間、ホットプレートで加熱して組成物中の樹脂を硬化させて硬化試料を得た。
【００３７】
５．組成物の盛り上がりに対する前処理
硬化試料をイオンミリング加工装置（日本電子製、イオンスライサＩＢ０９０６０ＣＩＳ）に設置した。このとき装置に付属の遮蔽板は使用せず、シートメッシュのイオンガンに対向している部分に遮蔽板の作用を代替させた。
イオンガンを、シートメッシュの組成物の盛り上がりが大きい側面に対して、前後に傾斜させながらアルゴンイオン流を照射した。
アルゴンイオンの照射条件は、６〜７ｋＶの条件でアルゴンイオン流を照射した。
【００３８】
アルゴンイオン流照射の終点の確認は、予め求めておいた、本発明に係る組成物の厚みと光の透過率との関係式を用い、組成物の厚みを把握しながら、アルゴンイオン流の照射により組成物を研削した。そして、組成物の盛り上がりが研削され終わったと判断される時点をもって前処理を終了した。
【００３９】
６．ＩＭによる加工
上述した前処理に続いて、イオンガンより硬化試料へアルゴンイオン流を照射した。
このとき、シートメッシュの側面に対して、イオンガンを前後に傾斜させて、硬化試料における一穴部にある組成物の両側の中央部へアルゴンイオン流を照射した。
アルゴンイオンの照射条件は、硬化試料の片面毎に、７ｋＶの条件で２．５時間アルゴンイオン流を照射した。次にアルゴンイオン流を、硬化試料の両面へ、それぞれ６ｋＶ、５ｋＶ、４ｋＶ、３ｋＶ、２ｋＶの条件で、段階的に０．５時間ずつ照射した。
【００４０】
この結果、前記シートメッシュのアルゴンイオン流照射側部分の厚さは、アルゴンイオン流照射前の前記シートメッシュの厚さに比べて薄くなり、アルゴンイオン流照射側により近かった前記シートメッシュ端部の厚さは、アルゴン照射側の穴部内壁の厚さに比べて薄くなった。
そして、前記シートメッシュの穴部に充填された組成物と、アルゴンイオン流照射側部分の前記シートメッシュの穴部内壁部分とで囲まれた空隙が形成された。当該空隙を形成している前記組成物のアルゴンイオン流照射側の薄片化した先端部分は薄片化され、その厚さは、前記アルゴンイオン流照射側の穴部内壁１４の厚さに比べて薄くなっており、且つ、前記透過電子顕微鏡による測定に適した厚さである０．０１〜０．１μｍにまで薄片化された。
【００４１】
７．ＴＥＭへの装填および分析
アルゴンイオン流による薄片化が完了した硬化試料をＴＥＭの試料ホルダーに装填し、ＴＥＭ（日本電子製、ＪＥＭ−ＡＲＭ２００Ｆ）に設置した。
アルゴンイオン流による薄片化を受けた組成物の膜厚は、ＴＥＭ観察用試料として適したものであり、且つ、十分な視野を提供出来る領域を有していたので、多くの粉末試料を対象として精密な観察を行うことが出来た。
【符号の説明】
【００４２】
１１：シートメッシュ
１２：シートメッシュのイオンガン側の部分
１３：シートメッシュのアルゴンイオン流照射に対向した側
２１：組成物
２２：組成物
２３：前処理後の組成物
２４：空隙
２５：組成物の薄片化された先端部分
３１：硬化試料
４１：前処理に係るアルゴンイオン流
４２：アルゴンイオン流
５１：ＴＥＭの試料ホルダー
【図１】
2020193969.tif 000003
【図２】
2020193969.tif 000004
【図３】
2020193969.tif 000005
【図４】
2020193969.tif 000006
【図５】
2020193969.tif 000007
【図６】
2020193969.tif 000008